(57)【要約】【課題】本発明の目的は、透明基板と画像表示パネルとの貼り合わせにおいて、透明基板と画像表示パネルとの離間距離を大きく確保することができ、かつ、優れた信頼性で貼り合わせることができる光学用粘着シート、および、かかる光学用粘着シートを介して透明基板と画像表示パネルとが貼り合わせられた画像表示装置を提供すること。【解決手段】本発明の光学用粘着シート１０は、基材層１と、この基材層１の双方の面側に積層された粘着層２、３とを含んで構成され、これら粘着層２、３は、シリコーン系粘着剤を主材料として含有し、ＪＩＳ  Ｚ  ０２３７−２００９の粘着力の測定方法に準拠して測定された、ポリ（４・４’−イソプロピリデン‐ジフェニルカーボネート）を主材料として構成されるポリカーボネートフィルムに対する１８０°における引き剥がし粘着力が５Ｎ／２５ｍｍ以上である。【選択図】図１
2018009097.tif 000002
【特許請求の範囲】
【請求項１】
基材層と、該基材層の双方の面側に積層された粘着層とを含んで構成され、
前記粘着層は、シリコーン系粘着剤を主材料として含有し、ＪＩＳ  Ｚ  ０２３７−２００９の粘着力の測定方法に準拠して測定された、ポリ（４・４’−イソプロピリデン−ジフェニルカーボネート）を主材料として構成されるポリカーボネートフィルムに対する１８０°における引き剥がし粘着力が５Ｎ／２５ｍｍ以上であることを特徴とする光学用粘着シート。
【請求項２】
前記基材層は、２５℃における貯蔵弾性率が１．０Ｅ＋０４Ｐａ以上１．０Ｅ＋０８Ｐａ以下である請求項１に記載の光学用粘着シート。
【請求項３】
前記基材層は、−４０℃から１００℃における貯蔵弾性率が１．０Ｅ＋０３Ｐａ以上１．０Ｅ＋０９Ｐａ以下である請求項１または２に記載の光学用粘着シート。
【請求項４】
透明基板と、画像表示パネルとの間に、一方の面を前記透明基板側に配置して用いられ、
前記一方の面側の粘着層の厚さをＡ［μｍ］とし、他方の面側の粘着層の厚さをＢ［μｍ］としたとき、Ａ／Ｂは、０．５以上２以下なる関係を満足する請求項１ないし３のいずれか１項に記載の光学用粘着シート。
【請求項５】
前記基材層の厚さをＣ［μｍ］としたとき、Ｃ／Ａは、５以上１０００以下なる関係を満足する請求項４に記載の光学用粘着シート。
【請求項６】
前記基材層は、エラストマーを主材料として含有する請求項１ないし５のいずれか１項に記載の光学用粘着シート。
【請求項７】
シリコーン系粘着剤としては、ポリオルガノシロキサン系、ポリジメチルシロキサン系、ポリジフェニルシロキサン系、ポリジメチルジフェニルシロキサン系のうちの少なくとも１種である請求項１ないし６のいずれか１項に記載の光学用粘着シート。
【請求項８】
前記基材層の屈折率と、前記粘着層の屈折率との差の絶対値は、０．１５以下である請求項１ないし７のいずれか１項に記載の光学用粘着シート。
【請求項９】
当該光学用粘着シートは、ＪＩＳ  Ｋ  ７３６１−１に規定の全光線透過率が８０％以上である請求項１ないし８のいずれか１項に記載の光学用粘着シート。
【請求項１０】
当該光学用粘着シートは、その平均厚さが１００μｍ以上である請求項１ないし９のいずれか１項に記載の光学用粘着シート。
【請求項１１】
透明基板と、
画像表示パネルと、
前記透明基板と、前記画像表示パネルとの間に、前記一方の面を前記透明基板側にして配置された請求項１ないし１０のいずれか１項に記載の光学用粘着シートとを備えることを特徴する画像表示装置。
【発明の詳細な説明】
【技術分野】
【０００１】
本発明は、光学用粘着シートおよび画像表示装置に関するものである。
【背景技術】
【０００２】
携帯電話、スマートフォン、カーナビゲーション装置、カメラ、ビデオカメラ、テレビのような画像表示装置が備える画像表示パネルとして、液晶表示パネルや有機ＥＬパネルが用いられる。これら画像表示パネルの外側からの衝撃によるその破損等を防止することを目的として、画像表示パネルの視認側に、透明基板が設けられる。なお、この透明基板としては、透明樹脂板やガラス板等の前面透明基板が単独で設けられる場合の他、さらに、全面透明基板と、画像表示パネル側に配置されたタッチパネルとを備えるものが知られている。
【０００３】
このような透明基板を、画像表示パネルの視認側で固定する必要があるが、この方法として、光学用粘着シートを介して、画像表示パネルと透明基板とを貼り合わせする方法、いわゆるダイレクトボンディング法が提案されている（例えば、特許文献１参照）。
【０００４】
ところが、近年、画像表示装置の大型化、さらには耐衝撃性の向上を図ること等を目的に、画像表示パネルと透明基板との貼り合わせにおいて、離間距離を１８００μｍ程度のように大きく確保する必要が生じ、このような場合においても、ダイレクトボンディング法により、画像表示パネルと透明基板とを貼り合わせることが可能な、厚膜の光学用粘着シートの開発が求められている。
【０００５】
しかしながら、粘着層単独で構成される光学用粘着シートでは、通常、数十μｍ程度のシートを積層して平均厚さを増しているため、生産効率が悪く、よって、光学粘着シートの平均厚さは、現状では、最大２５０μｍ程度であった。そのため、透明基板と画像表示パネルとの貼り合わせの要求膜厚に対しては、厚さが不十分であった。さらに、粘着層に含まれる粘着剤は、アクリル系樹脂が主流であり、耐熱性（信頼性）が十分に得られているとは言えなかった。
【先行技術文献】
【特許文献】
【０００６】
【特許文献１】特開２００８−２８１９９７号公報
【発明の概要】
【発明が解決しようとする課題】
【０００７】
本発明の目的は、透明基板と画像表示パネルとの貼り合わせにおいて、透明基板と画像表示パネルとの離間距離を大きく確保することができ、かつ、優れた信頼性で貼り合わせることができる光学用粘着シート、および、かかる光学用粘着シートを介して透明基板と画像表示パネルとが貼り合わせられた画像表示装置を提供することにある。
【課題を解決するための手段】
【０００８】
このような目的は、下記（１）〜（１１）に記載の本発明により達成される。
（１）  基材層と、該基材層の双方の面側に積層された粘着層とを含んで構成され、
前記粘着層は、シリコーン系粘着剤を主材料として含有し、ＪＩＳ  Ｚ  ０２３７−２００９の粘着力の測定方法に準拠して測定された、ポリ（４・４’−イソプロピリデン−ジフェニルカーボネート）を主材料として構成されるポリカーボネートフィルムに対する１８０°における引き剥がし粘着力が５Ｎ／２５ｍｍ以上であることを特徴とする光学用粘着シート。
【０００９】
（２）  前記基材層は、２５℃における貯蔵弾性率が１．０Ｅ＋０４Ｐａ以上１．０Ｅ＋０８Ｐａ以下である上記（１）に記載の光学用粘着シート。
【００１０】
（３）  前記基材層は、−４０℃から１００℃における貯蔵弾性率が１．０Ｅ＋０３Ｐａ以上１．０Ｅ＋０９Ｐａ以下である上記（１）または（２）に記載の光学用粘着シート。
【００１１】
（４）  透明基板と、画像表示パネルとの間に、一方の面を前記透明基板側に配置して用いられ、
前記一方の面側の粘着層の厚さをＡ［μｍ］とし、他方の面側の粘着層の厚さをＢ［μｍ］としたとき、Ａ／Ｂは、０．５以上２以下なる関係を満足する上記（１）ないし（３）のいずれかに記載の光学用粘着シート。
【００１２】
（５）  前記基材層の厚さをＣ［μｍ］としたとき、Ｃ／Ａは、５以上１０００以下なる関係を満足する上記（４）に記載の光学用粘着シート。
【００１３】
（６）  前記基材層は、エラストマーを主材料として含有する上記（１）ないし（５）のいずれかに記載の光学用粘着シート。
【００１４】
（７）  シリコーン系粘着剤としては、ポリオルガノシロキサン系、ポリジメチルシロキサン系、ポリジフェニルシロキサン系、ポリジメチルジフェニルシロキサン系のうちの少なくとも１種である上記（１）ないし（６）のいずれかに記載の光学用粘着シート。
【００１５】
（８）  前記基材層の屈折率と、前記粘着層の屈折率との差の絶対値は、０．１５以下である上記（１）ないし（７）のいずれかに記載の光学用粘着シート。
【００１６】
（９）  当該光学用粘着シートは、ＪＩＳ  Ｋ  ７３６１−１に規定の全光線透過率が８０％以上である上記（１）ないし（８）のいずれかに記載の光学用粘着シート。
【００１７】
（１０）  当該光学用粘着シートは、その平均厚さが１００μｍ以上である上記（１）ないし（９）のいずれかに記載の光学用粘着シート。
【００１８】
（１１）  透明基板と、
画像表示パネルと、
前記透明基板と、前記画像表示パネルとの間に、前記一方の面を前記透明基板側にして配置された上記（１）ないし（１０）のいずれかに記載の光学用粘着シートとを備えることを特徴する画像表示装置。
【発明の効果】
【００１９】
本発明によれば、光学用粘着シートが、基材層と、この基材層の双方の面側に積層された粘着層とを含んで構成され、基材層にスペーサーとしての機能を発揮させることができる。そのため、透明基板と画像表示パネルとの貼り合わせにおいて、透明基板と画像表示パネルとの離間距離を大きく確保することができる。
【００２０】
さらに、粘着層は、シリコーン系粘着剤を主材料として含有し、ＪＩＳ  Ｚ  ０２３７−２００９の粘着力の測定方法に準拠して測定された、ポリ（４・４’−イソプロピリデン−ジフェニルカーボネート）を主材料として構成されるポリカーボネートフィルムに対する１８０°における引き剥がし粘着力が５Ｎ／２５ｍｍ以上となっている。したがって、透明基板と画像表示パネルとを、優れた信頼性をもって貼り合わせることができる。
【図面の簡単な説明】
【００２１】
【図１】本発明の光学粘着シートを備える画像表示装置の一例を示す縦断面図である。
【図２】本発明の光学用粘着シートの実施形態を示す縦断面図である。
【発明を実施するための形態】
【００２２】
以下、本発明の光学用粘着シートおよび画像表示装置を、添付図面に示す好適実施形態に基づいて、詳細に説明する。
【００２３】
まず、本発明の光学用粘着シートを説明するのに先立って、本発明の光学用粘着シートを備える画像表示装置（本発明の画像表示装置）について説明する。
【００２４】
＜画像表示装置＞
図１は、本発明の光学粘着シートを備える画像表示装置の一例を示す縦断面図である。なお、以下の説明では、図１中の上側を「上」、下側を「下」と言う。
【００２５】
図１に示す画像表示装置１００は、画像表示パネル２０と、光学用粘着シート１０と、透明基板３０とを有している。
【００２６】
画像表示パネル２０は、液晶パネルや有機ＥＬパネルであり、その上面側に表示部を備え、表示部により表示された画像が上面側で視認される。
【００２７】
透明基板３０は、画像表示パネル２０の上側すなわち視認側に配置され、光学用粘着シート１０を介して貼り合わされている。
【００２８】
この透明基板３０は、本実施形態では、本体部３１と、本体部３１の下面側に装飾や光遮蔽を目的とした印刷面３２とを備え、この印刷された印刷面３２により、本体部３１の下面側の縁部に段差が形成されている。
【００２９】
また、本体部３１は、前面透明基板により単独で構成されるものの他、前面透明基板を上面側に備えるタッチパネル等が挙げられる。前面透明基板としては、例えば、ガラス基板、ポリカーボネート系樹脂のような樹脂基板等が挙げられる。また、タッチパネルとしては、抵抗膜方式、静電容量方式、光学方式および超音波方式等のものが挙げられ、いずれの方式であっても用いることができる。
【００３０】
光学用粘着シート１０は、透明基板３０と画像表示パネル２０との双方に貼り合わされた状態で、これら同士の間に介在し、いわゆるダイレクトボンディング方式により、透明基板３０と画像表示パネル２０との間に光学用粘着シート１０が充填された層間充填構造を形成して、透明基板３０と画像表示パネル２０とを接合する。
【００３１】
このダイレクトボンディング方式によれば、透明基板３０と画像表示パネル２０との間に光学用粘着シート１０が介在するため、これら同士における界面の屈折率差を減少させることができる。そのため、反射および散乱に起因する視認性の低下を的確に抑制または防止することができる。さらに、光学用粘着シート１０が介在することから、画像表示装置１００全体としての強度の向上が図れる。
【００３２】
このような画像表示装置１００において、透明基板３０と画像表示パネル２０とを接合する光学用粘着シート１０に、本発明の光学用粘着シートが適用される。すなわち、基材層１と、この基材層１の双方の面側に積層された粘着層２、３とを含んで構成され、粘着層２、３は、シリコーン系粘着剤を主材料として含有し、ＪＩＳ  Ｚ  ０２３７−２００９の粘着力の測定方法に準拠して測定された、ポリ（４・４’−イソプロピリデン−ジフェニルカーボネート）を主材料として構成されるポリカーボネートフィルムに対する１８０°における引き剥がし粘着力が５Ｎ／２５ｍｍ以上である光学用粘着シートが適用される。これにより、透明基板３０と画像表示パネル２０とを強固に接合することができ、さらに、透明基板３０と画像表示パネル２０との離間距離を、１８００μｍのように大きく設定することが可能となる。
【００３３】
以下、この光学用粘着シート１０について説明する。
＜光学用粘着シート＞
図２は、本発明の光学用粘着シートの実施形態を示す縦断面図である。なお、以下の説明では、説明の便宜上、図２中の上側を「上」、下側を「下」と言う。
【００３４】
光学用粘着シート１０は、前述の通り、透明基板３０と画像表示パネル２０との双方に貼り合わされた状態で、これら同士の間に介在することで、ダイレクトボンディング方式により、透明基板３０と画像表示パネル２０とを接合するものである。
【００３５】
図１、２に示すように、この光学用粘着シート１０は、基材層１と、粘着層２、３とを含んで構成され、粘着層３、基材層１および粘着層２は、画像表示パネル２０（下面）側から、この順で積層されている。
【００３６】
以下、光学用粘着シート１０が備える各層１、２、３について説明する。
＜基材層１＞
基材層１は、粘着層２、３同士の間に介在し、光学用粘着シート１０を介して透明基板３０と画像表示パネル２０とを接合した際に、透明基板３０と画像表示パネル２０との間の離間距離を確保する、スペーサーとしての機能を有する。このように、基材層１がスペーサーとしての機能を発揮することから、画像表示装置１００の大型化、さらには耐衝撃性の向上を図ること等を目的に、透明基板３０と画像表示パネル２０との間の離間距離を１８００μｍ程度のように大きく確保する必要が生じたとしても、基材層１の厚さを適宜設定することで、かかる大きさの離間距離を確実に確保することができる。
【００３７】
この基材層１の平均厚さは、透明基板３０と画像表示パネル２０との間で確保すべき離間距離に応じて適宜設定され、特に限定されないが、例えば、１０μｍ以上２０００μｍ以下であることが好ましく、１００μｍ以上１８００μｍ以下であることがより好ましく、さらに好ましくは２００μｍ以上１６００μｍ以下である。これにより、前記スペーサーとしての機能を、より確実に基材層１に発揮させることができる。
【００３８】
また、基材層１の常温（２５℃）における貯蔵弾性率は、１．０Ｅ＋０４Ｐａ以上１．０Ｅ＋０８Ｐａ以下であるのが好ましく、５．０Ｅ＋０４Ｐａ以上５．０Ｅ＋０７Ｐａ以下であるのがより好ましく、８．０Ｅ＋０４Ｐａ以上７．０Ｅ＋０５Ｐａ以下であるのがさらに好ましい。ここで、前述の通り、透明基板３０の下面側には印刷面３２を備え、この印刷面３２により段差が形成されるが、通常、その高さが最大４０μｍ程度のものが形成されている。このような印刷面３２を備える透明基板３０に対して貼り合わせる光学用粘着シート１０が備える基材層１の常温（２５℃）における貯蔵弾性率を、前記範囲内に設定することにより、基材層１を、可撓性を有するものであると言うことができる。そのため、光学用粘着シート１０を用いて、透明基板３０と画像表示パネル２０とを貼り合わせる際に、粘着層２に破断を生じさせることなく粘着層２を印刷面３２（段差）の形状に対応した状態で押し込む（追従させる）ことができる。その結果、この状態を維持したまま、透明基板３０に光学用粘着シート１０が接合されるため、透明基板３０と光学用粘着シート１０との接合強度を十分に確保することができる。
【００３９】
さらに、基材層１の−４０℃から１００℃における貯蔵弾性率は、１．０Ｅ＋０３Ｐａ以上１．０Ｅ＋０９Ｐａ以下であるのが好ましく、１．０Ｅ＋０４Ｐａ以上１．０Ｅ＋０７Ｐａ以下であるのがより好ましく、５．０Ｅ＋０５Ｐａ以上５．０Ｅ＋０６Ｐａ以下であるのがさらに好ましい。ここで、画像表示装置１００の駆動時および保管時の環境を考慮すると、想定使用温度は、−４０℃から１００℃の範囲内であると考えられる。そのため、かかる温度範囲内における貯蔵弾性率を前記範囲内に設定することで、基材層１により、−４０℃から１００℃の温度範囲で生じる透明基板３０と画像表示パネル２０との間での線膨脹係数差を吸収することができる。そのため、光学用粘着シート１０における剥離の発生を的確に抑制または防止することができるため、光学用粘着シート１０を介した透明基板３０と画像表示パネル２０との貼り合わせを確実に維持することができる。
【００４０】
なお、基材層１の常温（２５℃）および−４０℃から１００℃における貯蔵弾性率は、例えば、動的粘弾性測定装置（セイコーインスツルメント社製、「ＤＭＳ６１００」）を用いて、基材層１の貯蔵弾性率を、例えば、−５０℃〜２００℃まで、４９ｍＮの一定荷重の引張モードで昇温速度５℃／分、周波数１Ｈｚで測定し、それぞれの温度（温度領域）での貯蔵弾性率を、読み取ることにより求めることができる。
【００４１】
また、基材層１の構成材料としては、特に限定されず、例えば、ポリメチルペンテン、ポリブチレンテレフタレート、ポリエチレンテレフタレート、無軸延伸ポリプロピレンおよび二軸延伸ポリプロピレン等のポリプロピレン、ポリカーボネート、ポリメタクリル酸メチル、環状ポリオレフィン、エラストマーのような樹脂材料が挙げられ、これらのうちの１種または２種以上を組み合わせて用いることができる。これらの中でも、エラストマーを用いることが好ましい。これにより、基材層１の常温（２５℃）および−４０℃から１００℃における貯蔵弾性率を、比較的容易に前記範囲内に設定することができる。
【００４２】
さらに、エラストマーとしては、特に限定されず、例えば、スチレン−ブタジエン共重合体、スチレン−イソブチレン−スチレン共重合体、スチレン−イソプレン共重合体およびスチレン−エチレン−ブチレン−スチレンブロック共重合体等のスチレン系エラストマー、アクリル系エラストマー、ポリエステル系エラストマー、ポリウレタン系エラストマー、ポリアミド系エラストマー、オレフィン系エラストマー、シリコーンゴム、シリコーンゲル等が挙げられ、これらのうちの１種または２種以上を組み合わせて用いることができる。
【００４３】
また、エラストマーの数平均分子量は、特に限定されないが、１０，０００〜１５０，０００が好ましく、特に５０，０００〜１００，０００が好ましい。これにより、基材層１の常温（２５℃）および−４０℃から１００℃における貯蔵弾性率を、より確実に前記範囲内に設定することができる。
【００４４】
なお、基材層１は、特に限定されないが、無機充填材を含有していてもよい。無機充填材としては、例えば、タルク、焼成クレー等のケイ酸塩、アルミナ、シリカ、溶融シリカ、酸化チタン、酸化亜鉛、酸化ジルコニウム等の酸化物、炭酸カルシウム、ハイドロタルサイト等の炭酸塩、水酸化アルミニウム、水酸化マグネシウム等の水酸化物、硫酸バリウム、亜硫酸カルシウム等の硫酸塩または亜硫酸塩、ホウ酸亜鉛等のホウ酸塩、窒化アルミニウム、窒化ケイ素等の窒化物、ジルコニウムアクリレート、ハフニウムアクリレート等のアクリル酸エステル化合物、硫化鉛、硫化亜鉛等の硫化物、アモルファスシリコン等が挙げられる。また、無機充填材を含有する場合、その平均粒径は、２５ｎｍ以下であるのが好ましく、５ｎｍ以上２０ｎｍ以下であることがより好ましい。これにより、基材層１に優れた強度を付与しつつ、基材層１の透明性を確実に維持することができる。
【００４５】
さらに、基材層１は、その他、ポリ（ペンタブロモフェニルメタクリレート）、ポリ（２−ビニルチオフェン）、ポリ（１−ナフチルメタクリレート）、ポリ（２−クロロスチレン）、ポリ（１，１，１，３，３，３−ヘキサフルオロイソプロピルアクリレート）、ポリ（２，２，３，３，４，４，４−ヘプタフルオロブチルメタクリレート）、ポリ（２，２，３，３，３−ペンタフルオロプロピルメタクリレート）等、エラストマー以外の樹脂成分や、可塑剤、安定剤等の各種添加剤を含んでいてもよい。
【００４６】
＜粘着層２、３＞
粘着層２、３のうち粘着層２は、透明基板３０に貼り付けられ、これにより、光学用粘着シート１０と透明基板３０とを接合する。また、粘着層３は、画像表示パネル２０に貼り付けられ、これにより、光学用粘着シート１０と画像表示パネル２０とを接合する。したがって、このような粘着層２、３を備える光学用粘着シート１０を介して、透明基板３０と画像表示パネル２０とが接合されることとなる。
【００４７】
これら粘着層２、３は、シリコーン系粘着剤を主材料として含有し、ＪＩＳ  Ｚ  ０２３７−２００９の粘着力の測定方法に準拠して測定された、ポリ（４・４’−イソプロピリデン−ジフェニルカーボネート）を主材料として構成されるポリカーボネートフィルムに対する１８０°における引き剥がし粘着力が５Ｎ／２５ｍｍ以上となっている。
【００４８】
このように、粘着層２、３を、シリコーン系粘着剤を主材料として含有するものとすることで、粘着層２、３の耐熱性の向上が図れるため、この粘着層２、３を備える光学用粘着シート１０により透明基板３０と画像表示パネル２０とを、優れた信頼性をもって貼り合わせることができる。
【００４９】
さらに、本発明では、前記ポリカーボネートフィルムに対する１８０°における引き剥がし粘着力が５Ｎ／２５ｍｍ以上となっているが、この粘着力を５Ｎ／２５ｍｍ以上とするのは以下に示す理由による。すなわち、前述の通り、透明基板３０の本体部３１を構成する前面透明基板は、例えば、ガラス基板、ポリカーボネート系樹脂のような樹脂基板等で構成され、さらに、画像表示パネル２０の視認側の表面には、通常、ポリカーボネート系シートのような樹脂シートが貼付されている。したがって、粘着層２、３は、ともに、ガラス材料または樹脂材料に接触した状態で、透明基板３０および画像表示パネル２０に貼り合わされる。さらに、ガラス材料とポリカーボネート系樹脂材料とでは、粘着層に対する粘着力は、一般的に、ポリカーボネート系樹脂材料の方が低いことが知られている。そのため、ポリ（４・４’−イソプロピリデン−ジフェニルカーボネート）を主材料として構成されるポリカーボネートフィルムに対する１８０°における引き剥がし粘着力が５Ｎ／２５ｍｍ以上となっているものを粘着層２、３として用いることで、透明基板３０および画像表示パネル２０の双方に対して、光学用粘着シート１０を強固に貼り合わせることが可能となる。
【００５０】
なお、前記引き剥がし粘着力は、５Ｎ／２５ｍｍ以上となっていればよいが、１０Ｎ／２５ｍｍ以上であることが好ましく、１５Ｎ／２５ｍｍ以上２５Ｎ／２５ｍｍ以下であることがより好ましい。これにより、透明基板３０および画像表示パネル２０が備える透明シートが、たとえ、各種ガラス材料や、ポリカーボネート系樹脂材料とは異なる樹脂材料で構成されていたとしても、これらに対して、より確実に優れた強度で粘着層２、３を接合することができる。
【００５１】
このシリコーン系粘着剤としては、特に限定されないが、例えば、ポリオルガノシロキサン系、ポリジメチルシロキサン系、ポリジフェニルシロキサン系、ポリジメチルジフェニルシロキサン系のもの等が挙げられる。また、これらの樹脂を２種類以上混合したものが挙げられる。これにより、粘着層２、３の前記引き剥がし粘着力を、５Ｎ／２５ｍｍ以上のものに容易に調整することができる。
【００５２】
なお、シリコーン系粘着剤は、硬化型および非硬化型のいずれであってもよいが、硬化型の場合、粘着層２、３には、触媒が添加されていてもよい。この触媒としては、例えば、白金系化合物、有機過酸化物が挙げられる。
【００５３】
また、粘着層２、３には、架橋剤が添加されていてもよい。この架橋剤としては、例えば、ポリオルガノシロキサン系、ポリジメチルシロキサン系、ポリジフェニルシロキサン系、ポリジメチルジフェニルシロキサン系のビニル基末端の化合物が挙げられる。
【００５４】
また、硬化型の場合、粘着層２、３には、粘着層２、３を紫外線等の光の照射により硬化させる光重合開始剤が添加されていてもよい。この光重合開始剤としては、例えば、メトキシアセトフェノン、２，２−ジメトキシ−２−フェニルアセトフエノン等のアセトフェノン系化合物、ベンゾフェノン系化合物、ベンゾイン系化合物、ベンジル系化合物、ジアセチル系化合物等が挙げられる。
【００５５】
さらに、粘着層２、３には、例えば、可塑剤、粘着付与剤、増粘剤、充填剤、老化防止剤、防腐剤、防カビ剤、染料、顔料等の各種添加剤が必要に応じ添加されていてもよい。
【００５６】
粘着層２、３の平均厚さは、特に限定されないが、２５μｍ以上２５０μｍ以下であることが好ましく、４０μｍ以上２００μｍ以下であることがより好ましく、さらに好ましくは５０μｍ以上１００μｍ以下である。これにより、粘着層２、３に、透明基板３０および画像表示パネル２０に対して、光学用粘着シート１０を貼り合わせる粘着層２、３としての機能を確実に付与することができる。また、本実施形態では、透明基板３０が備える印刷面３２の形状に対応して粘着層２を優れた追従性をもって追従させることができる。
【００５７】
また、粘着層２の厚さをＡ［μｍ］とし、粘着層３の厚さをＢ［μｍ］としたとき、Ａ／Ｂは、０．５以上２以下なる関係を満足するのが好ましく、０．８以上１．６以下なる関係を満足するのがより好ましい。これにより、粘着層２、３に、透明基板３０および画像表示パネル２０に対して、光学用粘着シート１０を貼り合わせる粘着層２、３としての機能をより確実に付与することができる。
【００５８】
さらに、基材層１の厚さをＣ［μｍ］としたとき、Ｃ／Ａは、５以上１０００以下なる関係を満足することが好ましく、２０以上８００以下なる関係を満足することがより好ましい。これにより、基材層１にスペーサーとして機能を確実に発揮させつつ、粘着層２、３に粘着層としての機能を確実に付与することができる。また、透明基板３０と画像表示パネル２０との離間距離を、１８００μｍのように確実に大きく設定することが可能となる。
【００５９】
また、粘着層２、３の２５℃における平均線膨張係数は、５〜１０００［ｐｐｍ／℃］であるのが好ましく、１０〜７００［ｐｐｍ／℃］であるのがより好ましい。粘着層２、３の平均線膨張係数をかかる範囲内に設定することにより、光学用粘着シート１０の貼り付け時において、粘着層２、３は、優れた伸縮性を有するものとなるため、透明基板３０および画像表示パネル２０、さらには印刷面３２に対する粘着層２、３の形状追従性が向上することとなる。
【００６０】
さらに、粘着層２、３の屈折率と、基材層１の屈折率との差の絶対値は、０．１５以下であるのが好ましく、０．０１以上０．１以下であるのがより好ましい。このように、粘着層２、３と、基材層１との間での屈折率差が小さいと、これらの界面における反射率が小さくなり、光学用粘着シート１０における光線透過率の向上が図られるため、結果として、画像表示装置１００の視認性を良好なものとし得る。
【００６１】
また、光学用粘着シート１０は、ＪＩＳ  Ｋ  ７３６１−１に規定の全光線透過率が８０％以上であることが好ましく、９０％以上９９．８％以下であることがより好ましい。これにより、光学用粘着シート１０における全光線透過率が優れたものであると言うことができ、このような全光線透過率を有する光学用粘着シート１０を備える画像表示装置１００は、優れた視認性を備えるものとなる。なお、前記光線透過率は、例えば、紫外可視分光光度計により求めることができる。
【００６２】
さらに、光学用粘着シート１０は、その平均厚さが１００μｍ以上であるのが好ましく、１５０μｍ以上２０００μｍ以下であることがより好ましく、２００μｍ以上１８００μｍ以下であることがさらに好ましい。これにより、基材層１および粘着層２、３にそれぞれの層としての機能を確実に発揮させて、透明基板３０と画像表示パネル２０との離間距離を適切な大きさに確保し得るとともに、優れた信頼性をもって透明基板３０と画像表示パネル２０とを貼り合わせることができる。
【００６３】
なお、光学用粘着シート１０が備える粘着層２、３は、シリコーン系粘着剤を主材料として含有し、前記引き剥がし粘着力が５Ｎ／２５ｍｍ以上となっていれば、異なるシリコーン系粘着剤で構成されるものであってもよいし、異なる厚さを有するものであってもよい。
【００６４】
以上のような構成の光学用粘着シート１０は、例えば、以下のようにして形成することができる。
【００６５】
＜光学用粘着シートの形成方法＞
［１］まず、基材層１を用意する。
基材層１の製造方法としては、特に限定されないが、例えば、カレンダー法、インフレーション押出し法、Ｔダイ押出し法のような押出成形法、湿式キャスティング法等の一般的な成形方法が挙げられる。
【００６６】
［２］次に、基材層１の一方の面に粘着層２を形成する。
基材層１の表面（一方の面）には、基材層１と粘着層２との密着性を向上させることを目的に、コロナ処理、クロム酸処理、マット処理、オゾン暴露処理、火炎暴露処理、高圧電撃暴露処理、イオン化放射線処理、プライマー処理、アンカーコート処理のような表面処理が施されていてもよい。
【００６７】
また、粘着層２は、フルオロシリコーン離型フィルム上に、粘着層２の構成材料を溶剤に溶解してワニス状にした液状材料を、塗布または散布した後、溶剤を揮発させ、さらに基材層１に貼り合わせることにより粘着層２を形成することにより得ることができる。
【００６８】
なお、溶剤としては、特に限定されないが、例えば、メチルエチルケトン、アセトン、トルエン、酢酸エチル、ジメチルホルムアルデヒド等が挙げられ、これらのうちの１種または２種以上を組み合わせて用いることができる。
【００６９】
また、フルオロシリコーン離型フィルム上への液状材料の塗布または散布は、例えば、ダイコート、カーテンダイコート、グラビアコート、コンマコート、バーコートおよびリップコート等の方法を用いて行うことができる。
【００７０】
［３］次に、基材層１の他方の面に粘着層３を形成する。
この粘着層３は、前記粘着層２を基材層１の一方の面に形成したのと、同様の方法を用いて形成することができる。
【００７１】
これにより、粘着層２と基材層１と粘着層３とがこの順で積層された光学用粘着シート１０が得られる。
【００７２】
以上本発明の光学用粘着シートおよび画像表示装置について説明したが、本発明は、これらに限定されるものではない。
【００７３】
例えば、本発明の光学用粘着シートおよび本発明の画像表示装置には、同様の機能を発揮し得る、任意の層が追加されていてもよい。
【００７４】
また、前記実施形態では、本発明の光学用粘着シートを、透明基板と画像表示パネルとの接合に適用したが、この場合に限定されず、例えば、透明基板が、全面透明基板とタッチパネルとを備えるものである場合、これら全面透明基板とタッチパネルとの接合に、本発明の光学用粘着シートを適用することもできる。
【００７５】
さらに、前記実施形態では、印刷面３２により構成される段差は、透明基板３０が備える本体部３１の下面に設けられている場合について説明したが、これに限定されず、段差は、画像表示パネル２０の上面に設けられていてもよい。
【実施例】
【００７６】
以下、本発明を実施例に基づいて詳細に説明するが、本発明はこれに限定されるものではない。
【００７７】
１．原材料の準備
まず、各実施例および各比較例の光学用粘着シートの製造に用いた原材料を以下に示す。
【００７８】
（エラストマー１）
エラストマー１として、ポリジメチルシロキサン（東レ・ダウコーニング社製、「Ｓｙｌｇａｒｄ１８４」）を用意した。
【００７９】
（エラストマー２）
エラストマー２として、スチレン−イソブチレン−スチレン共重合体（カネカ社製、「ＳＩＢＳＴＡＲ０６２Ｍ」）を用意した。
【００８０】
（シリコーン系粘着剤１）
シリコーン系粘着剤１として、シリコーンゴムとシリコーンレジンと触媒の混合物（モメンティブ・パフォーマンス・マテリアルズ・ジャパン社製、「ＰＳＡ１１４２−２４−０６８、ＸＣ９４−Ｃ４３２６」）を用意した。
【００８１】
（シリコーン系粘着剤２）
シリコーン系粘着剤２として、シリコーンゴムとシリコーンレジンと触媒の混合物  （東レ・ダウコーニング社製、「ＳＤ４５８７L、ＳＲＸ２１２ＣＡＴＡＬＹＳＴ」）を用意した。
【００８２】
（粘着力向上剤）
シリコーン系粘着剤用粘着力向上剤として、シリコーンレジン（信越シリコーン社製、「Ｘ−９２−１２８」）を用意した。
【００８３】
２．光学用粘着シートの作製
（実施例１）
平坦なＳＵＳ板上に、離型層を上にして敷いたフルオロシリコーン離型フィルムを置き、厚さ１．６ｍｍの四角枠状スペーサー（内径１０ｃｍ×１０ｃｍ）を配置する。スペーサーの中心部に、脱泡した未硬化のエラストマー１を流し込み、気泡が入らないようにフルオロシリコーン離型フィルムの離型層をエラストマー１の表面に接触させる。離型フィルムの上に平坦なＳＵＳ板を置き、ローラーで押圧してスペーサーの厚みにエラストマー１を成形し、ＳＵＳ板の４つのコーナー部を金属クリップで固定した。熱風式オーブン中で１５０℃、１０分加熱硬化した後、２３℃まで自然冷却し、ＳＵＳ板を取り外すことにより、基材層１を得た。
【００８４】
なお、得られた基材層１の常温（２５℃）における貯蔵弾性率は、８Ｅ＋０５Ｐａであり、−４０℃から１００℃における貯蔵弾性率は、８Ｅ＋０５Ｐａ以上５Ｅ＋０６Ｐａ以下の範囲内で推移した。
【００８５】
次に、シリコーン系粘着剤１を、フルオロシリコーン離型フィルムの離型面にバーコート塗工した後、９０℃で１分間乾燥させた後、１３０℃で５分間加熱硬化して、基材層１の一方の面にローラーで押圧して転写させることによって平均厚さが１００μｍの粘着層２を形成した。
【００８６】
次に、基材層１の他方の面も同様に、フルオロシリコーン離型フィルム上に形成したシリコーン系粘着剤１をローラーで押圧して転写させることによって平均厚さが１００μｍの粘着層３を形成することで、実施例１の光学用粘着シート１０を得た。なお、粘着層２と粘着層３の形成に際して、フルオロシリコーン離型フィルムは異なる離型力のものを使用した。
【００８７】
なお、粘着層２、３の屈折率と、基材層１の屈折率は、それぞれアッべ式精密屈折計（島津製作所社製、「ＫＰＲ−３０Ａ」）により求めた。その差の絶対値は０．０２であった。
【００８８】
また、光学用粘着シート１０のＪＩＳ  Ｋ  ７３６１−１に規定の全光線透過率を、ヘイズメーター（日本電飾工業社製、「ＮＤＨ２０００」）により求めたところ、９１％であった。
【００８９】
（実施例２〜３，５〜６、比較例１）
基材層１および粘着層２、３をそれぞれ形成するためのエラストマーおよびシリコーン系粘着剤、ならびに、基材層１および粘着層２、３の平均厚さを、それぞれ、表１に記載するように変更したこと以外は、前記実施例１と同様にして、光学用粘着シート１０を作製した。
【００９０】
（実施例４）
エラストマー２を押出機のホッパーに投入して押出し機で混練した後、Ｔダイで成形した後、冷却ロールで冷却することで、平均厚さが１６００μｍの基材層１を得た。この時、各押出し機とＴダイの温度は２２０℃、冷却ロールの温度は２５℃とした。
【００９１】
なお、得られた基材層１の常温（２５℃）における貯蔵弾性率は、５Ｅ＋０５Ｐａであり、−４０℃から１００℃における貯蔵弾性率は、６Ｅ＋０５Ｐａ以上３Ｅ＋０６Ｐａ以下の範囲内で推移した。
【００９２】
次に、シリコーン系粘着剤１を、フルオロシリコーン離型フィルムの離型面にバーコート塗工した後、９０℃で１分間乾燥させた後、１３０℃で５分間加熱硬化して、基材層１の一方の面にローラーで押圧して転写させることによって平均厚さが１００μｍの粘着層２を形成した。
【００９３】
次に、基材層１の他方の面も同様に、フルオロシリコーン離型フィルム上に形成したシリコーン系粘着剤１をローラーで押圧して転写させることによって平均厚さが１００μｍの粘着層３を形成することで、実施例４の光学用粘着シート１０を得た。なお、粘着層２と粘着層３の形成に際して、フルオロシリコーン離型フィルムは異なる離型力のものを使用した。
【００９４】
３．評価
＜評価試験＞
＜＜引き剥がし粘着力＞＞
各実施例および各比較例で作製した光学用粘着シート１０について、それぞれ、ＪＩＳ  Ｚ  ０２３７−２００９の粘着力の測定方法に準拠して、ポリカーボネートフィルム、アクリル樹脂フィルムおよびガラス基板に対する１８０°における引き剥がし粘着力を、引張り試験装置（オリエンテック社製、「ＲＴＣ−１２５０」）を用いて測定した。
【００９５】
なお、ポリカーボネートフィルムとしては、ポリ（４・４’−イソプロピリデン−ジフェニルカーボネート）フィルム（帝人社製、「ピュアエースＣ１１０−１００」）、アクリル樹脂フィルムとしては、ポリメタクリル酸メチルフィルム（三菱レイヨン社製、「アクリプレンＨＢＳ００６」）およびガラス基板としては、無アルカリガラス基板（日本電気硝子社製、「ＯＡ−１０Ｇ」）を、それぞれ、用意した。
【００９６】
また、ポリカーボネートフィルム、アクリル樹脂フィルムおよびガラス基板に対する光学用粘着シート１０の１８０°における引き剥がし粘着力は、ピール強度試験（ＪＩＳ  Ｚ  ０２３７−２００９に規定）に準拠して、ポリカーボネートフィルム、アクリル樹脂フィルムおよびガラス基板に光学用粘着シート１０が接合された、１００ｍｍ×２０ｍｍの試験片をそれぞれ用意し、光学用粘着シート１０を、２５℃で１８０°の方向に速度５０ｍｍの速さで引き剥がした時の荷重（接合強度）を測定することで求めることができる。
【００９７】
＜＜段差追従性＞＞
各実施例および各比較例で作製した光学用粘着シート１０を、それぞれ、段差が設けられたポリカーボネートフィルムに対して、ロールラミネート法を用いて、貼り合わせ圧力０．３ＭＰａの条件で貼り合わせた。
【００９８】
なお、段差が設けられたポリカーボネートフィルムは、ポリカーボネートフィルムに高さ４０μｍ×幅１０ｍｍの凸状のブラックマトリックス印刷が形成されているものを使用した。
【００９９】
そして、段差に対する粘着層２の追従性を目視にて観察し、以下の評価基準に基づいて評価した。
【０１００】
［評価基準］
◎：段差において空隙を形成することなく、
段差の形状に対して優れた追従性をもって貼り合わされている
○：段差において若干の空隙が認められるものの、
段差の形状に追従して貼り合わされている
×：段差において明らかな空隙が認められ、
段差の形状に追従しているとは言えない状態で貼り合わされている
【０１０１】
＜＜冷熱衝撃耐久性＞＞
各実施例および各比較例で作製した光学用粘着シート１０を、それぞれ、ガラス基板に対して、ロールラミネート法を用いて、貼り合わせ圧力０．３ＭＰａの条件で貼り合わせた後、光学用粘着シート１０の他方の面を同様にポリカーボネートフィルムに貼り合わせた。
【０１０２】
なお、ガラス基板としては、無アルカリガラス基板（日本電気硝子社製、「ＯＡ−１０Ｇ」）を用意し、ポリカーボネートフィルムとしては、ポリ（４・４’−イソプロピリデン−ジフェニルカーボネート）フィルム（帝人社製、「ピュアエースＣ１１０−１００」）を用意した。
【０１０３】
そして、ガラス基板とポリカーボネートフィルムとが貼り合わされた光学用粘着シート１０を、−４０℃から１００℃の温度範囲で昇温降温（昇温降温速度；±１０℃／ｈｒ）を繰り返す温度サイクルを２０回繰り返し、その後、冷熱衝撃性に対する粘着層２、３の耐久性を目視にて観察し、以下の評価基準に基づいて評価した。
【０１０４】
［評価基準］
○：冷熱衝撃においてガラス基板またはポリカーボネートフィルムと
粘着層２、３との間に空隙を形成することなく、貼り合わされている
×：冷熱衝撃においてガラス基板またはポリカーボネートフィルムと
粘着層２、３との間に明らかな空隙が認められる
以上の各実施例、各比較例の評価試験の結果を表１に示す。
【０１０５】
【表１】
2018009097.tif 000003
【０１０６】
表１に示した通り、各実施例の光学用粘着シートでは、粘着層のポリカーボネートフィルムに対する１８０°における引き剥がし粘着力が５Ｎ／２５ｍｍ以上となっていることにより、ＰＭＭＡフィルムおよびガラス基板に対しても、前記引き剥がし粘着力を５Ｎ／２５ｍｍ以上とすることができ、かつ、冷熱衝撃耐久性試験においても、ガラス基板またはポリカーボネートフィルムと粘着層２、３との間に空隙を形成することなく、貼り合わすことができた。
【０１０７】
これに対して、比較例の光学用粘着シートでは、粘着層のポリカーボネートフィルムに対する１８０°における引き剥がし粘着力が５Ｎ／２５ｍｍ未満であり、そのため、ＰＭＭＡフィルムおよびガラス基板に対する、前記引き剥がし粘着力を５Ｎ／２５ｍｍ以上に設定することができず、さらに、冷熱衝撃耐久性試験において、ガラス基板またはポリカーボネートフィルムと粘着層２、３との間に明らかな空隙が認められる結果を示した。
【符号の説明】
【０１０８】
１        基材層
２        粘着層
３        粘着層
１０      光学用粘着シート
２０      画像表示パネル
３０      透明基板
３１      本体部
３２      印刷面
１００    画像表示装置
【図１】
2018009097.tif 000004
【図２】
2018009097.tif 000005